(57)【特許請求の範囲】
【請求項１】
焼結体からなるスパッタリングターゲットであって、
前記焼結体が、Ｉｎ、Ｇａ、Ｚｎを下記の原子比で含む酸化物であって、ＩｎＧａＯ３（ＺｎＯ）で表されるホモロガス結晶構造を有する化合物を主成分とする酸化物からなり、
相対密度が９０％以上であり、比抵抗が１５ｍΩｃｍ以下であり、表面粗さが２μｍ以下であり、平均結晶粒径が１０μｍ以下であるスパッタリングターゲット。
０．２８≦Ｚｎ／（Ｉｎ＋Ｚｎ＋Ｇａ）≦０．３８
０．１８≦Ｇａ／（Ｉｎ＋Ｚｎ＋Ｇａ）≦０．２８
【請求項２】
前記焼結体が、Ｘ線回折による解析で、Ｇａ2Ｏ3、ＺｎＧａ2Ｏ4、ＺｎＯ、Ｉｎ2Ｏ3、ＩｎＧａＯ3、Ｉｎ2Ｏ3（ＺｎＯ）3で表される化合物の結晶が確認されない請求項１に記載のスパッタリングターゲット。
【請求項３】
前記酸化物がＩｎ、Ｇａ、Ｚｎを下記の原子比で含む請求項１又は２に記載のスパッタリングターゲット。
０．３０≦Ｚｎ／（Ｉｎ＋Ｚｎ＋Ｇａ）≦０．３６
０．１９≦Ｇａ／（Ｉｎ＋Ｚｎ＋Ｇａ）≦０．２８
【請求項４】
前記酸化物がＩｎ、Ｇａ、Ｚｎを下記の原子比で含む請求項１又は２に記載のスパッタリングターゲット。
０．３４≦Ｚｎ／（Ｉｎ＋Ｚｎ＋Ｇａ）≦０．３６
０．２０≦Ｇａ／（Ｉｎ＋Ｚｎ＋Ｇａ）≦０．２７
【請求項５】
前記酸化物のＩｎ、Ｇａ、Ｚｎの原子比がさらに下記式を満たす請求項１〜４のいずれかに記載のスパッタリングターゲット。
０．５９≦Ｉｎ／（Ｉｎ＋Ｇａ）
【請求項６】
前記酸化物のＩｎ、Ｇａ、Ｚｎの原子比がさらに下記式を満たす請求項１〜５のいずれかに記載のスパッタリングターゲット。
０．６０≦Ｉｎ／（Ｉｎ＋Ｇａ）
【請求項７】
前記酸化物が実質的にＩｎ、Ｇａ、Ｚｎ及びＯからなる請求項１〜６のいずれかに記載のスパッタリングターゲット。
【請求項８】
前記酸化物が、Ｉｎ、Ｇａ、Ｚｎ、Ｏ及び不可避的に含まれる不純物以外に元素を含まない請求項７に記載のスパッタリングターゲット。
【請求項９】
還元処理を行わずに得られた請求項１〜８のいずれかに記載のスパッタリングターゲット。
【請求項１０】
比抵抗が８ｍΩ以下である請求項１〜９のいずれかに記載のスパッタリングターゲット。
【請求項１１】
比抵抗が５ｍΩ以下である請求項１〜１０のいずれかに記載のスパッタリングターゲット。
【請求項１２】
請求項１〜１１のいずれかに記載のスパッタリングターゲットを用いて半導体層を成膜する工程を含む薄膜トランジスタの製造方法。
【請求項１３】
請求項１〜１１のいずれかに記載のスパッタリングターゲットを用いて作製した薄膜トランジスタ。
【発明の詳細な説明】
【技術分野】
【０００１】
本発明は焼結体、スパッタリングターゲット、それを用いた薄膜トランジスタ及びその製造方法に関し、特にＩｎＧａＯ３（ＺｎＯ）で表されるホモロガス結晶構造を有する化合物を主成分とする酸化物からなる焼結体に関する。
【背景技術】
【０００２】
酸化インジウム及び酸化亜鉛からなる、又は酸化インジウム、酸化亜鉛及び酸化ガリウムからなる非晶質の酸化物膜は可視光透過性を有し、かつ導電体、半導体又は絶縁体として広い電気特性を有するため、透明導電膜や薄膜トランジスタ等に用いる半導体膜として着目されている。
【０００３】
この酸化物膜の成膜方法としては、スパッタリング・ＰＬＤ（パルスレーザーデポジション）・蒸着等の物理的な成膜やゾルゲル法等の化学的な成膜が検討されているが、比較的低温で大面積に均一に成膜できる方法としてスパッタリング法等の物理的成膜が中心に検討されている。
【０００４】
スパッタリング等の物理的成膜で酸化物薄膜を成膜する際は、均一に、安定して、効率よく（高い成膜速度で）成膜するために、酸化物焼結体からなるターゲットを用いることが一般的である。
【０００５】
酸化インジウム、酸化亜鉛、酸化ガリウムからなる酸化物膜（導電膜・半導体膜、通常非晶質膜）を作製するためのターゲット（スパッタリングターゲット）として、様々なものが提案されている。
【０００６】
例えば、特許文献１は、Ｉｎ−Ｇａ−Ｚｎ−Ｏ焼結体において、絶縁性の高いＧａ２Ｏ３結晶相を生成させない製造法の検討がなされている。
特許文献２には、ＩｎＧａＺｎＯ４（ＩｎＧａＯ３（ＺｎＯ））のホモロガス構造を主成分とし（他の金属酸化物のＸＲＤピークが観測されない）、Ｉｎ，Ｇａ，Ｚｎの原子比が１：１：１のターゲットが開示されている。
特許文献３には、ＩｎＧａＺｎＯ４（ＩｎＧａＯ３（ＺｎＯ））のホモロガス構造を含む多結晶酸化物ターゲットが開示されている。
【０００７】
特に、単一の結晶型からなるターゲット（他の金属酸化物のＸＲＤピークが観測されないターゲット）が望まれていた。単一結晶型からなるターゲットは、品質管理が容易で、異常放電の発生が少なく、ターゲットと薄膜の組成比のずれが少なく、強度の高いものを製造しやすい等の利点が期待できるからである。
【０００８】
しかし、単一の結晶型からなるターゲット（Ｘ線回折による解析で他の金属酸化物のＸＲＤピークが観測されないターゲット）を作製するにはＩｎとＧａの原子比が１：１であることが必要であると考えられていたため、検討はＩｎとＧａの原子比が１：１のものに限られていた（例えば、Ｉｎ、Ｇａ、Ｚｎの原子比が１：１：１、２：２：１等）。
これらのターゲットを用いた検討では、量産化の検討が進むにつれ、スパッタ時の僅かなプラズマ密度の分布により膜厚が変化する、バッチ間の僅かな酸素分圧の変動により膜厚が変化する等の問題が顕在化してきた。これは酸素との結合能力が強すぎたため、半導体用途に適したキャリア密度の膜を成膜しようとする際に、酸素分圧等の変動に成膜速度が敏感な条件で成膜せざるを得なかったためと思われる。これは、これらのターゲットのＩｎとＧａの原子比が均衡し、Ｇａの含有量が過多であったためと思われる。
【０００９】
一方、Ｉｎ，Ｇａ，Ｚｎの原子比が１：１：１のターゲットであっても単一の結晶型からなるターゲットの作製は課題が多かった。特許文献１に示されるようにＧａ２Ｏ３等の結晶型を生成させないためには製造条件の制約が多かった。また、単一の結晶と判断していても詳細にみると他の結晶のピークが確認される場合があった。例えば、特許文献３の発明品Ａは、密度は比較的高いが、図５にＸ線回折で２θ＝６２．０〜６２．６度の間にＩｎＧａＺｎＯ４に帰属されないピークが示されている。さらに、特許文献１の比較例２や特許文献２の比較例１に示されるように、単一の結晶型からなるターゲットが作製できても密度が低い、抵抗が高い等の問題が発生しやすかった。
【００１０】
一方、特許文献４には、Ｇａ含有量の少ない組成比のＩｎ−Ｇａ−Ｚｎ−Ｏターゲットが記載されている。しかし、ターゲットの製造方法や性状に関する検討は不十分で、抵抗もまだ高く、Ｇａ含有量の少ない組成比において単一の結晶型からなるターゲットを作製する検討はなされていなかった。
【００１１】
また、酸化物粉末を用いた種々の結晶型の合成検討は行われていた（非特許文献１）が、成形体から焼結を経て作製するスパッタリングターゲットに関しては検討されていなかった。また、薄膜トランジスタを作製する試みもなされていなかった。
【先行技術文献】
【特許文献】
【００１２】
【特許文献１】特開２００７−２２３８４９号公報
【特許文献２】特開２００８−２１４６９７号公報
【特許文献３】特開２００７−７３３１２号公報
【特許文献４】国際公開第０９／０７５２８１号パンフレット
【非特許文献】
【００１３】
【非特許文献１】Ｍ．  Ｎａｋａｍｕｒａ、  Ｎ．  Ｋｉｍｉｚｕｋａ  ａｎｄ  Ｔ．  Ｍｏｈｒｉ、  Ｊ．  Ｓｏｌｉｄ  Ｓｔａｔｅ  Ｃｈｅｍ、９３巻、２号、２９８頁、１９９１年
【発明の概要】
【発明が解決しようとする課題】
【００１４】
本発明の目的は、Ｇａの含有量がＩｎの含有量に比べ低い領域において、単一の結晶構造を主成分として有するスパッタリングターゲットに使用できる焼結体を提供することである。
【課題を解決するための手段】
【００１５】
本発明者らは、鋭意研究を重ね種々の組成を検討したところ、一定の組成域では、Ｇａ含有量がＩｎ含有量よりも少なくともＩｎＧａＯ３（ＺｎＯ）で表されるホモロガス結晶構造を示す化合物を主成分とするスパッタリングターゲットが得られることを見出した。さらに、このターゲットを用いると、半導体用途に適したキャリア密度（半導体用途として、好ましいキャリア密度の範囲は１×１０1５〜１×１０１９ｃｍ−３であり、より好ましい範囲は１×１０1６〜５×１０１8ｃｍ−３であり、特に好ましくは１×１０1７〜１×１０１８ｃｍ−３である。）の膜を安定した成膜速度で成膜ができることを見出した。
【００１６】
本発明によれば、以下の焼結体、スパッタリングターゲット等が提供される。
１．Ｉｎ、Ｇａ、Ｚｎを下記の原子比で含む酸化物であって、ＩｎＧａＯ３（ＺｎＯ）で表されるホモロガス結晶構造を有する化合物を主成分とする酸化物からなる焼結体。
０．２８≦Ｚｎ／（Ｉｎ＋Ｚｎ＋Ｇａ）≦０．３８
０．１８≦Ｇａ／（Ｉｎ＋Ｚｎ＋Ｇａ）≦０．２８
２．Ｘ線回折による解析で、Ｇａ2Ｏ3、ＺｎＧａ2Ｏ4、ＺｎＯ、Ｉｎ2Ｏ3、ＩｎＧａＯ3、Ｉｎ2Ｏ3（ＺｎＯ）3で表される化合物の結晶が確認されない１に記載の焼結体。
３．前記酸化物のＩｎ、Ｇａ、Ｚｎの原子比がさらに下記式を満たす１又は２に記載の焼結体。
０．５９≦Ｉｎ／（Ｉｎ＋Ｇａ）
４．前記酸化物が実質的にＩｎ、Ｇａ、Ｚｎ及びＯからなる１〜３のいずれかに記載の焼結体。
５．１〜４いずれかに記載の焼結体からなるスパッタリングターゲット。
６．相対密度が９０％以上であり、比抵抗が１５ｍΩｃｍ以下であり、表面粗さが２μｍ以下であり、平均結晶粒径が１０μｍ以下である５に記載のスパッタリングターゲット。
７．５又は６に記載のスパッタリングターゲットを用いて半導体層を成膜する工程を含む薄膜トランジスタの製造方法。
８．５又は６に記載のスパッタリングターゲットを用いて作製した薄膜トランジスタ。
【発明の効果】
【００１７】
本発明によれば、Ｇａの含有量が低い領域において、単一の結晶構造を主成分と有することにより、割れにくく、安定したスパッタリングが可能となる焼結体及びスパッタリングターゲットを提供する。
本発明のスパッタリングターゲットを用いることにより、スパッタ時の酸素分圧の変動等に成膜速度が影響されにくく、半導体用途に適したキャリア密度の膜を安定した成膜速度で成膜できることが期待される。さらに、本発明のスパッタリングターゲットは、Ｇａの含有量が低いことにより、酸素欠損の制御が容易となり、スパッタリング後の薄膜のキヤリア密度を安定に制御することが期待できる。
【図面の簡単な説明】
【００１８】
【図１】スパッタ成膜時の酸素分圧とキャリア密度・成膜速度の関係を示す概略図である。
【図２】実施例１で作製したチャンネルストッパー型薄膜トランジスタの構造を示す図である。
【図３】実施例３で作製した焼結体のＸ線回折測定結果を示す図である。
【発明を実施するための形態】
【００１９】
本発明の焼結体は、Ｉｎ、Ｇａ、Ｚｎを下記の原子比で含む酸化物からなる。この酸化物は、ＩｎＧａＯ３（ＺｎＯ）で表されるホモロガス結晶構造を有する化合物を主成分とする。本発明の焼結体はスパッタリングターゲットとして使用できる。
０．２８≦Ｚｎ／（Ｉｎ＋Ｚｎ＋Ｇａ）≦０．３８
０．１８≦Ｇａ／（Ｉｎ＋Ｚｎ＋Ｇａ）≦０．２８
【００２０】
原子比が上記の範囲内にあると、ＩｎＧａＯ３（ＺｎＯ）で表されるホモロガス結晶構造以外の結晶構造の生成のおそれが減少する、ターゲット表面と内部の結晶型等の性状の差が少なくなる、半導体膜にターゲットのＩｎ、Ｇａ組成比が反映される等の効果が期待される。
【００２１】
また、Ｚｎ／（Ｉｎ＋Ｚｎ＋Ｇａ）が０．３８以下であると、ターゲットの平均抗折強度の向上が期待できる。０．３８超であると、内部に他の結晶構造が生成してしまう場合がある。０．２８以上であると、ターゲットの相対密度の向上や比抵抗の低下が期待できる。
また、Ｇａ／（Ｉｎ＋Ｚｎ＋Ｇａ）が０．２８以下であると、移動度が向上し、Ｓ値が小さくできる。また、半導体用途に適したキャリア密度の膜を安定した成膜速度で成膜できることが期待できる。０．１８未満であると、内部に他の結晶構造が生成してしまう場合がある。
【００２２】
原子比は、より好ましくは、
０．３０≦Ｚｎ／（Ｉｎ＋Ｚｎ＋Ｇａ）≦０．３６
０．１９≦Ｇａ／（Ｉｎ＋Ｚｎ＋Ｇａ）≦０．２８
特に好ましくは、
０．３４≦Ｚｎ／（Ｉｎ＋Ｚｎ＋Ｇａ）≦０．３６
０．２０≦Ｇａ／（Ｉｎ＋Ｚｎ＋Ｇａ）≦０．２７
である。
【００２３】
「ＩｎＧａＯ３（ＺｎＯ）で表されるホモロガス結晶構造を主成分とする」とは、通常「Ｘ線回折において、ＩｎＧａＯ３（ＺｎＯ）で表されるホモロガス結晶構造に帰属されるピーク面積の合計が全体のピーク面積の合計の９０％以上」のことを言う。９５％以上がより好ましく、９８％以上がさらに好ましく、９９％以上が特に好ましい。なお上限は１００％である。
【００２４】
Ｘ線回折で、ＩｎＧａＯ3（ＺｎＯ）の結晶構造を示すパターンに帰属されないＧａ2Ｏ3、ＺｎＧａ2Ｏ4、ＺｎＯ、Ｉｎ2Ｏ3、ＩｎＧａＯ3、Ｉｎ2Ｏ3（ＺｎＯ）3で表される化合物の結晶を示すピークが、ＩｎＧａＯ3（ＺｎＯ）の最大ピーク（通常、２θ＝３０．８度付近）の５％以下であることが好ましく、３％以下がより好ましく、１％以下がさらに好ましく、確認できないことが特に好ましい。
さらに「Ｘ線回折で、ＩｎＧａＯ3（ＺｎＯ）以外の金属酸化物に帰属されるピークが確認されない」ことが最も好ましい。
【００２５】
また、「Ｘ線回折で２θ＝６２．０〜６２．６度の間のピーク（ＩｎＧａＯ３（ＺｎＯ）で表されるホモロガス結晶構造に帰属されるものは除く）が、ＩｎＧａＯ3（ＺｎＯ）の最大ピークの３％以下である」であることが好ましい。「Ｘ線回折で２θ＝６２．０〜６２．６度の間のピークが、ＩｎＧａＯ3（ＺｎＯ）の最大ピークの３％以下である」とは、Ｘ線回折でＩｎＧａＯ3（ＺｎＯ）の結晶構造を示すパターンに帰属されない２θ＝６２．０〜６２．６度の間のピーク強度（高さ）が、ＩｎＧａＯ3（ＺｎＯ）の最大ピーク（通常、２θ＝３０．８度付近）のピーク強度の３％以下であることを言う。さらに、２θ＝６２．０〜６２．６度の間のピークは、２％以下がより好ましく、０．５％以下がさらに好ましく、観測されないことが特に好ましい。
【００２６】
また、ＥＰＭＡによるＩｎ、Ｇａ、Ｚｎ、Ｏの組成の面分析のＭＡＰで、各元素が均一に分散していることが好ましい。
【００２７】
Ｘ線回折の測定条件は例えば以下の通りである。
装置：（株）リガク製Ｕｌｔｉｍａ−III
Ｘ線：Ｃｕ−Ｋα線（波長１．５４０６Å、グラファイトモノクロメータにて単色化）
２θ−θ反射法、連続スキャン（１．０°／分）
サンプリング間隔：０．０２°
スリット  ＤＳ、ＳＳ：２／３°、ＲＳ：０．６ｍｍ
【００２８】
結晶型（結晶構造）は、ＪＣＰＤＳ（Ｊｏｉｎｔ  Ｃｏｍｍｉｔｔｅｅ  ｏｆ  Ｐｏｗｄｅｒ  Ｄｉｆｆｒａｃｔｉｏｎ  Ｓｔａｎｄａｒｄｓ）カードに登録のあるものについては、ＪＣＰＤＳカードと参照することで特定することができる。ＩｎＧａＯ３（ＺｎＯ）で表されるホモロガス結晶構造はＪＣＰＤＳカードＮｏ．３８−１１０４である。
なお、ＩｎＧａＯ３（ＺｎＯ）の結晶型は、ＩｎＧａＺｎＯ４と表記される場合もある。
【００２９】
結晶構造Ｘ線回折パターンで構造が判断されれば、酸素が過剰であったり不足（酸素欠損）であっても構わない（化学量論比通りでもずれていてもよい）が、酸素欠損を有していることが好ましい。酸素が過剰であるとターゲットにしたときに抵抗が高くなりすぎるおそれがある。
【００３０】
Ｘ線回折から求めたパターンが同じ（構造が同じ）であれば、Ｘ線回折から求めた格子定数は、ＪＣＰＤＳカードＮｏ．３８−１１０４のものと異なっていても構わない。
Ｘ線回折から求めた格子定数ａは、通常３．３０〜３．３５、好ましくは３．３１〜３．３４、特に好ましくは３．３２５〜３．３３５である。
Ｘ線回折から求めた格子定数ｃは、通常２６．００〜２６．７０、好ましくは２６．３０〜２６．６０、特に好ましくは２６．４５〜２６．５５である。
前記範囲内であると、Ｇａ含有量が少なくともＩｎＧａＯ３（ＺｎＯ）で表されるホモロガス結晶構造をとることができる。
同様に、Ｘ線回折から求めたパターンが同じ（構造が同じ）であれば、ピーク位置は、ＪＣＰＤＳカードＮｏ．３８−１１０４のものと異なっていても構わない。特に、ピーク位置は低角側にシフトしていると好ましい。なお、低角側にシフトしていることは、ＩｎＧａＯ３（ＺｎＯ）のＧａサイトにＩｎが固溶置換しているか、格子間に原子が挿入されている等の状態が推定される。ピーク位置は低角側にシフトしていることが好ましいのは、前記状態が生じることによってＩｎＧａＯ３（ＺｎＯ）以外の結晶が生成することが抑制されていると推定されるためである。
【００３１】
酸化物のＩｎ，Ｇａ，Ｚｎの原子比は好ましくはさらに下記式を満たす。
０．５９≦Ｉｎ／（Ｉｎ＋Ｇａ）
さらに、下記式を満たすことが特に好ましい。
０．６０≦Ｉｎ／（Ｉｎ＋Ｇａ）
原子比がこの範囲であると、移動度が向上し、Ｓ値が小さくできる。また、半導体用途に適したキャリア密度の膜を安定した成膜速度で成膜できることが期待できる。
【００３２】
また、酸化物は実質的にＩｎ、Ｇａ、Ｚｎ及びＯからなることが好ましい。
「実質的にＩｎ、Ｇａ、Ｚｎ及びＯからなる」とは、Ｉｎ、Ｇａ、Ｚｎ，Ｏと原料や製造工程等により不可避的に含まれる不純物等以外に元素を含まないことを意味する。通常、不純物が１０ｐｐｍ以下であることを言う。また、想定される不純物としては、Ｆｅ、Ｃａ、Ｃｒ、Ｐｂ、Ｃｄ等が例示される。
【００３３】
本発明のスパッタリングターゲットは上記構成によりスパッタ成膜時の酸素分圧の変化に敏感ではない成膜条件の領域で使用できる。酸素分圧に過敏なスパッタリングターゲットは、図１（Ａ）に示すように、半導体用途に適したキャリア密度の膜を成膜使用とした際に、酸素分圧が変化するとキャリア密度が急激に変化する。また、キャリア密度が変化するのと同様に、成膜速度も大きく変動する。これに対し、酸素分圧に過敏でないスパッタリングターゲットは、図１（Ｂ）に示すように、半導体用途に適したキャリア密度の膜を成膜使用とした際に、酸素分圧が変化してもキャリア密度に大きな変化を生じず、成膜速度の変動も少ない。
【００３４】
本発明の焼結体及びスパッタリングターゲットは、配合工程、仮焼工程、成形工程、焼結工程、還元工程、加工工程を含む製造方法で製造できる。以下、各工程について説明する。
【００３５】
配合工程は、スパッタリングターゲットの原料である金属酸化物を混合する工程である。
原料としては、インジウム化合物の粉末、ガリウム化合物の粉末、亜鉛化合物の粉末を用いる。インジウム化合物としては、例えば、酸化インジウム、水酸化インジウム等が挙げられる。亜鉛の化合物としては、例えば、酸化亜鉛、水酸化亜鉛等が挙げられる。ガリウム化合物としては、酸化ガリウム、水酸化ガリウム等が挙げられる。各化合物として、焼結のし易さ、副生成物の残存のし難さから、酸化物が好ましい。
【００３６】
また、原料の純度は、通常２Ｎ（９９質量％）以上、好ましくは３Ｎ（９９．９質量％）以上、特に好ましくは４Ｎ（９９．９９質量％）以上である。純度が２Ｎより低いと耐久性が低下したり、液晶ディスプレイに用いた際に液晶側に不純物が入り焼き付けが起こるおそれがある。
原料の一部として金属亜鉛（亜鉛末）を用いることが好ましい。原料の一部に亜鉛末を用いるとホワイトスポットの生成を低減することができる。
【００３７】
原料を混合し、通常の混合粉砕機、例えば、湿式ボールミルやビーズミル又は超音波装置を用いて、均一に混合・粉砕することが好ましい。
【００３８】
仮焼工程は、スパッタリングターゲットの原料の混合物を得た後、この混合物を仮焼する工程であり、必要に応じて設けられる。
仮焼を行うと、密度を上げることが容易になり好ましいが、コストアップになるおそれがある。そのため、仮焼を行わずに密度を上げることがより好適である。
【００３９】
仮焼工程は、５００〜１２００℃、１〜１００時間の条件で原料混合物を熱処理することが好ましく、８００〜１１００℃で４〜６時間行うことがより好ましい。５００℃未満又は１時間未満の熱処理条件では、インジウム化合物、亜鉛化合物、ガリウム化合物の熱分解が不十分となる場合がある。一方、熱処理条件が、１２００℃を超えた場合又は１００時間を超えた場合は、粒子の粗大化が起こる場合がある。
従って、８００〜１２００℃、２〜５０時間の条件で熱処理（仮焼）することが特に好ましい。
なお、ここで得られた仮焼物は、下記の成形工程及び焼成工程の前に粉砕することが好ましい。粉砕は原料粉の粒径が平均粒径（Ｄ５０）が好ましくは２μｍ以下、より好ましくは１μｍ以下、特に好ましくは０．５μｍ以下まで行うとよい。
目的は、原料の均一分散化である。粒径の大きい原料粉が存在すると場所による組成むらが生じるおそれがある。場所による組成むらは、スパッタ時の異常放電の原因となる。また、組成むらがターゲットと作製した薄膜の組成のずれの原因となるおそれがある。
【００４０】
成形工程は、原料混合物（上記仮焼工程を設けた場合には仮焼物）を加圧成形して成形体とする工程である。この工程により、ターゲットとして好適な形状に成形する。仮焼工程を設けた場合には得られた仮焼物の微粉末を造粒した後、プレス成形により所望の形状に成形することができる。
【００４１】
本工程で用いることができる成形処理としては、例えば、プレス成形（一軸プレス）、金型成形、鋳込み成形、射出成形等も挙げられるが、焼結密度の高い焼結体（ターゲット）を得るためには、冷間静水圧（ＣＩＰ）等で成形するのが好ましい。
また、プレス成形（一軸プレス）後に、冷間静水圧（ＣＩＰ）、熱間静水圧（ＨＩＰ）等を行い２段階以上の成形工程を設けてもよい。
ＣＩＰ（冷間静水圧、あるいは静水圧加圧装置）を用いる場合、面圧８００〜４０００ｋｇｆ／ｃｍ２で０．５〜６０分保持することが好ましく、面圧２０００〜３０００ｋｇｆ／ｃｍ２で２〜３０分保持することがより好ましい。前記範囲内であると、成形体内部の組成むら等が減り均一化されることが期待される。また、面圧が８００ｋｇｆ／ｃｍ２未満であると、焼結後の密度が上がらないあるいは抵抗が高くなるおそれがある。面圧４０００ｋｇｆ／ｃｍ２超であると装置が大きくなりすぎ不経済となるおそれがある。保持時間が０．５分未満であると焼結後の密度が上がらないあるいは抵抗が高くなるおそれがある。６０分超であると時間が掛かりすぎ不経済となるおそれがある。
なお、成形処理は、ポリビニルアルコールやメチルセルロース、ポリワックス、オレイン酸等の成形助剤を用いてもよい。
【００４２】
焼結工程は、上記成形工程で得られた成形体を焼成する工程である。
焼結条件としては、酸素ガス雰囲気又は酸素ガス加圧下で行うことが好ましい。酸素ガスを含有しない雰囲気で焼結すると、得られるターゲットの密度を十分に向上させることができず、スパッタリング時の異常放電の発生を十分に抑制できなくなる場合がある。
【００４３】
焼結温度は、通常１１００℃〜１６００℃、より好ましくは１３５０〜１５２０℃、特に好ましくは１４００〜１５００℃である。１１００℃より低いと相対密度が上がらず、また比抵抗も高くなるおそれがある。また、目的以外の結晶型が生成しやすい。１６００℃より高いと元素が蒸発して組成比が変動したり炉を傷めるおそれがある。また、目的以外の結晶型が生成しやすい。
【００４４】
焼結時間は、通常１〜９６時間、好ましくは、４〜３０時間、さらに好ましくは８〜２４時間、特に好ましくは１０〜２０時間である。焼結時間が１時間未満だと相対密度が上がらず、また比抵抗も高くなるおそれがある。また、目的以外の結晶型が生成しやすい。９６時間超だと生産性が低下するおそれがある。また、目的以外の結晶型が生成しやすい。
特に、１３５０〜１５２０℃で８〜２４時間焼結すると単一の結晶としやすい。
昇温の途中で一度昇温を止め保持温度で保持し、２段階以上で焼結を行ってもよい。
【００４５】
また、焼成時の降温速度は、通常４℃／分以下、好ましくは２℃／分以下、より好ましくは１℃／分以下、さらに好ましくは０．８℃／分以下、特に好ましくは０．５℃／分以下である。４℃／分以下であると本願の単一の結晶としやすい。また、降温時にクラックが発生しにくい。
【００４６】
還元工程は、上記焼結工程で得られた焼結体のバルク抵抗をターゲット全体として低減するために行う工程であり、必要に応じて設けられる。
還元方法としては、例えば、還元性ガスによる方法や真空焼成又は不活性ガスによる還元方法等が挙げられる。
還元性ガスによる還元処理の場合、水素、メタン、一酸化炭素や、これらのガスと酸素との混合ガス等を用いることができる。
不活性ガス中での焼成による還元処理の場合、窒素、アルゴンや、これらのガスと酸素との混合ガス等を用いることができる。
【００４７】
還元処理（アルゴンや窒素等の不活性ガス雰囲気、水素雰囲気、あるいは真空や低圧での熱処理）は行わないことが好ましい。還元処理を行うと、表面部と深部の抵抗値の違いを発生させ、又は増幅させるおそれがある。表面部と深部の抵抗値の違いが発生すると成膜速度の安定性や薄膜トランジスタを作製した際の安定性が低下するおそれがある。なお、本発明のターゲットは還元処理を行わなくとも比抵抗の低いターゲットの作製が可能である。
【００４８】
加工工程は、上記で得られた焼結体を、さらにスパッタリング装置への装着に適した形状に切削加工し、バッキングプレート等の装着用治具を取り付けるための工程である。
【００４９】
酸化物焼結体をスパッタリングターゲット素材とするには、焼結体を例えば、平面研削盤で研削して表面粗さＲａ５μｍ以下の素材とする。ここで、さらにスパッタリングターゲットのスパッタ面に鏡面加工を施して、平均表面粗さＲａが１０００Å以下としてもよい。この鏡面加工（研磨）は機械的な研磨、化学研磨、メカノケミカル研磨（機械的な研磨と化学研磨の併用）等の公知の研磨技術を用いることができる。
研削は、０．５ｍｍ以上行うことが好ましく、１ｍｍ以上がより好ましく、２ｍｍ以上が特に好ましい。０．５ｍｍ以上研削を行うと、元素の昇華による表面部分の組成比変動部分を取り除くことができる。表面から内部まで組成比が同一であることは、再現性や均一性の高い薄膜トランジスタを連続製造する上で重要である。また、０．５ｍｍ以上研削を行わないと目的以外の結晶型が混入する危険性が高い。
【００５０】
ターゲットの表面粗さＲａは、好ましくはＲａ≦２μｍであり、より好ましくはＲａ≦０．５μｍである。また、ターゲットの表面は方向性のない研削面を備えていることが好ましい。Ｒａが大きい、又は研磨面に方向性があると、異常放電が起きたりパーティクルが発生するおそれがある。
【００５１】
例えば、固定砥粒ポリッシャー（ポリッシュ液：水）で＃２０００以上にポリッシングしたり、又は遊離砥粒ラップ（研磨材：ＳｉＣペースト等）にてラッピング後、研磨材をダイヤモンドペーストに換えてラッピングすることによって得ることができる。研磨方法には特に制限はない。
【００５２】
ターゲットの厚みは通常２〜２０ｍｍ、好ましくは３〜１２ｍｍ、特に好ましくは４〜６ｍｍである。
また、ターゲット表面は２００〜１０，０００番のダイヤモンド砥石により仕上げを行うことが好ましく、４００〜５，０００番のダイヤモンド砥石により仕上げを行うことが特に好ましい。２００番より小さい、又は１０，０００番より大きいダイヤモンド砥石を使用するとターゲットが割れやすくなるおそれがある。
【００５３】
次に、このように加工した焼結体を清浄処理をすることが好ましい。清浄処理としてはエアーブロー又は流水洗浄等を使用できる。エアーブローで異物を除去する際には、ノズルの向い側から集塵機で吸気を行なうとより有効に除去できる。
なお、以上のエアーブローや流水洗浄では限界があるので、さらに超音波洗浄等を行なうこともできる。超音波洗浄は周波数２５〜３００ＫＨｚの間で多重発振させて行なう方法が有効である。例えば周波数２５〜３００ＫＨｚで、２５ＫＨｚ刻みに１２種類の周波数を多重発振させて超音波洗浄を行なう。
【００５４】
得られたスパッタリングターゲットはバッキングプレートへボンディングする。また、複数のターゲットを一つのバッキングプレートに取り付け、実質一つのターゲットとしてもよい。
【００５５】
スパッタリングターゲットの相対密度は、好ましくは９０％以上であり、より好ましくは９４％以上であり、特に好ましくは９５％以上である。９０％以上であると異常放電が起き難く、酸素分圧感度も安定する。また、９０％以上であると成膜速度が速くなり、かつ成膜速度の安定性が向上する。さらに、ターゲットと作製した薄膜の組成比のずれも少なくなる。比抵抗は好ましくは１５ｍΩｃｍ以下であり、より好ましくは８ｍΩｃｍ以下、特に好ましくは５ｍΩｃｍ以下である。１５ｍΩｃｍ超であるとＤＣスパッタを行った際、ターゲットにクラックが入るおそれがある。平均結晶粒径は好ましくは１０μｍ以下、特に好ましくは５μｍ以下である。１０μｍ以下であると異常放電が発生しにくい。
【００５６】
また、抗折強度（平均抗折強度）は、５８ＭＰａ以上が好ましく、６８ＭＰａ以上がより好ましく、７８ＭＰａ以上が特に好ましい。抗折強度（平均抗折強度）が５８ＭＰａ以上であると、大型ターゲットを製造しても製造中や使用中に破損することが少なくなる。
なお、本願のようにＸ線回折で確認できる単一の結晶型が主成分であることで抗折強度（平均抗折強度）を高くする効果が期待できる。また、焼結密度を高くする、結晶粒径を小さくする、表面粗さを小さくすることも抗折強度（平均抗折強度）を高くするために重要である。
【００５７】
ＥＰＭＡによる各元素の面分析から求めたＧａ原子の凝集体の平均径は１０μｍ以下が好ましく、５μｍ以下がより好ましく、３μｍ以下が特に好ましい。
【００５８】
以下、薄膜トランジスタの構成及び薄膜トランジスタの製造方法について説明する。
１．基板
特に制限はなく、本技術分野で公知のものを使用できる。例えば、ケイ酸アルカリ系ガラス、無アルカリガラス、石英ガラス等のガラス基板、シリコン基板、アクリル、ポリカーボネート、ポリエチレンナフタレート（ＰＥＮ）等の樹脂基板、ポリエチレンテレフタレート（ＰＥＴ）、ポリアミド等の高分子フィルム基材等が使用できる。
【００５９】
２．半導体層
上述したように、本発明のスパッタリングターゲットを用いてスパッタリングすることによって得られる酸化物薄膜を使用する。半導体層は非晶質膜であることが好ましい。非晶質膜であることにより、絶縁膜や保護層との密着性が改善でき、大面積でも均一なトランジスタ特性が容易に得られる。半導体層が非晶質膜であるか否かは、Ｘ線結晶構造解析により確認できる。明確なピークが観測されない場合が非晶質である。
なお、ターゲットとスパッタで作製した薄膜のＩＣＰで確認した組成比は原子比で差異が±３以内が好ましく、±２％以内がより好ましく、±１％以内が特に好ましい。ターゲットとスパッタで作製した薄膜のＩＣＰで確認した組成比の差異が±３％超あると、組成比や薄膜特性の面内分布が大きくなる、所望の特性が発現しない等の不具合が発生するおそれがある。
【００６０】
３．保護層
保護層を形成する材料には特に制限はない。本発明の効果が損なわれない範囲で一般に用いられているものを任意に選択できる。例えば、ＳｉＯ２，ＳｉＮｘ，Ａｌ２Ｏ３，Ｔａ２Ｏ５，ＴｉＯ２，ＭｇＯ，ＺｒＯ２，ＣｅＯ２，Ｋ２Ｏ，Ｌｉ２Ｏ，Ｎａ２Ｏ，Ｒｂ２Ｏ，Ｓｃ２Ｏ３，Ｙ２Ｏ３，Ｈｆ２Ｏ３，ＣａＨｆＯ３，ＰｂＴｉ３，ＢａＴａ２Ｏ６，ＳｒＴｉＯ３，ＡｌＮ等を用いることができる。これらのなかでも、ＳｉＯ２，ＳｉＮｘ，Ａｌ２Ｏ３，Ｙ２Ｏ３，Ｈｆ２Ｏ３，ＣａＨｆＯ３を用いるのが好ましく、より好ましくはＳｉＯ２，ＳｉＮｘ，Ｙ２Ｏ３，Ｈｆ２Ｏ３，ＣａＨｆＯ３であり、特に好ましくはＳｉＯ２，Ｙ２Ｏ３，Ｈｆ２Ｏ３，ＣａＨｆＯ３等の酸化物である。これらの酸化物の酸素数は、必ずしも化学量論比と一致していなくともよい（例えば、ＳｉＯ２でもＳｉＯｘでもよい）。また、ＳｉＮｘは水素元素を含んでいてもよい。
保護膜は、異なる２層以上の絶縁膜を積層した構造でもよい。
【００６１】
４．ゲート絶縁膜
ゲート絶縁膜を形成する材料にも特に制限はなく、一般に用いられているものを任意に選択できる。例えば、ＳｉＯ２，ＳｉＮｘ，Ａｌ２Ｏ３，Ｔａ２Ｏ５，ＴｉＯ２，ＭｇＯ，ＺｒＯ２，ＣｅＯ２，Ｋ２Ｏ，Ｌｉ２Ｏ，Ｎａ２Ｏ，Ｒｂ２Ｏ，Ｓｃ２Ｏ３，Ｙ２Ｏ３，Ｈｆ２Ｏ３，ＣａＨｆＯ３，ＰｂＴｉ３，ＢａＴａ２Ｏ６，ＳｒＴｉＯ３，ＡｌＮ等を用いることができる。これらのなかでも、ＳｉＯ２，ＳｉＮｘ，Ａｌ２Ｏ３，Ｙ２Ｏ３，Ｈｆ２Ｏ３，ＣａＨｆＯ３を用いるのが好ましく、より好ましくはＳｉＯ２，ＳｉＮｘ，Ｙ２Ｏ３，Ｈｆ２Ｏ３，ＣａＨｆＯ３である。これらの酸化物の酸素数は、必ずしも化学量論比と一致していなくともよい（例えば、ＳｉＯ２でもＳｉＯｘでもよい）。また、ＳｉＮｘは水素元素を含んでいてもよい。
【００６２】
ゲート絶縁膜は、異なる２層以上の絶縁膜を積層した構造でもよい。また、ゲート絶縁膜は、結晶質、多結晶質、非晶質のいずれであってもよいが、工業的に製造しやすい多結晶質又は非晶質であるのが好ましい。
また、ゲート絶縁膜としては、ポリ（４−ビニルフェノール）（ＰＶＰ）、パリレン等の有機絶縁膜を用いてもよい。さらに、ゲート絶縁膜は無機絶縁膜及び有機絶縁膜の２層以上の積層構造を有してもよい。
ゲート絶縁層の成膜はスパッタ法でもよいが、ＴＥＯＳ−ＣＶＤ法やＰＥＣＶＤ法等のＣＶＤ法で形成することが好ましい。スパッタ法ではオフ電流が高くなるおそれがある。
【００６３】
５．電極
ゲート電極、ソ−ス電極及びドレイン電極の各電極を形成する材料には特に制限はなく、一般に用いられているものを任意に選択することができる。
例えば、インジウム錫酸化物（ＩＴＯ）、インジウム亜鉛酸化物、ＺｎＯ、ＳｎＯ２等の透明電極や、Ａｌ，Ａｇ，Ｃｒ，Ｎｉ，Ｍｏ，Ａｕ，Ｔｉ，Ｔａ、Ｃｕ等の金属電極、又はこれらを含む合金の金属電極を用いることができる。
薄膜トランジスタ（電界効果型トランジスタ）及び薄膜トランジスタパネルの製造において、薄膜トランジスタの各構成部材（層）は、本技術分野で公知の手法で形成できる。
【００６４】
具体的に、成膜方法としては、スプレー法、ディップ法、ＣＶＤ法等の化学的成膜方法、又はスパッタ法、真空蒸着法、イオンプレーティング法、パルスレーザーデポジション法等の物理的成膜方法を用いることができる。キャリア密度が制御し易く、膜質向上が容易であることから、物理的成膜方法を用いることが好ましい。より好ましくは生産性が高いことからスパッタ法を用いる。
形成した膜は、各種エッチング法によりパターニングできる。
【００６５】
本発明の薄膜トランジスタでは、半導体層を、本発明の酸化物焼結体からなるターゲットを用い、ＲＦ、ＤＣ又はＡＣスパッタリングにより成膜することが好ましい。低い酸素分圧で薄膜トランジスタ用の薄膜が作製できるという点でＲＦスパッタが好ましい。大型装置の実績があり、安価な設備が利用できるという点でＤＣ又はＡＣスパッタリングが好ましい。
また、本発明の薄膜トランジスタでは、半導体層を７０〜３５０℃で熱処理することが好ましい。半導体層と半導体の保護層を同時に熱処理してもよい。７０℃より低いと得られるトランジスタの熱安定性や耐熱性が低下したり、移動度が低くなったり、Ｓ値が大きくなったり、閾値電圧が高くなるおそれがある。一方、３５０℃より高いと耐熱性のない基板が使用できなかったり、熱処理用の設備費用がかかるおそれがある。
【００６６】
本発明の薄膜トランジスタは、移動度が１０ｃｍ２／Ｖｓ以上であることが好ましく、１１ｃｍ２／Ｖｓ以上がより好ましく、１２ｃｍ２／Ｖｓ以上が特に好ましい。１０ｃｍ２／Ｖｓ以上であると、スイッチング速度が速くなり大画面高精細のディスプレイに適用しやすくなる。また、アモルファスシリコンからの切り替えメリットが大きくなる。
【００６７】
Ｓ値は、０．４Ｖ／ｄｅｃａｄｅ以下が好ましく、０．３Ｖ／ｄｅｃａｄｅ以下がより好ましく、０．２Ｖ／ｄｅｃａｄｅが特に好ましい。下限は無いが、０．０６Ｖ／ｄｅｃａｄｅ程度が理論限界と言われている。０．４Ｖ／ｄｅｃａｄｅ以下であるとオンオフの切り替え電圧の差が少なくなり消費電力を下げることが期待できる。
駆動状態はノーマリーオフが好ましい。ノーマリーオフであると消費電力が小さくて済む。
【実施例】
【００６８】
（１）ターゲット（焼結体）の作製
出発原料として、Ｉｎ２Ｏ３（純度４Ｎ、アジア物性材料社製）、Ｇａ２Ｏ３（純度４Ｎ、アジア物性材料社製）、ＺｎＯ（純度４Ｎ、高純度化学社製）を使用した。
これら原料を、秤量し、ボールミルで２４時間混合した。その後、自然乾燥により造粒した。造粒物からＣＩＰ（静水圧加圧装置）、面圧２２００ｋｇｆ／ｃｍ２、５分保持の条件により成形体を得て、下記条件で焼結した。
昇温速度      １℃／分
焼結温度      １５００℃
焼結時間      １２時間
焼結雰囲気    酸素
【００６９】
還元条件下での熱処理は行わなかった。厚さ９ｍｍの焼結体を厚さ５ｍｍに研削・研磨した。なお、上下面・側辺をダイヤモンドカッターで切断して、表面を平面研削盤で研削して表面粗さＲａ０．５μｍ以下のターゲットとした。表面をエアーブローし、さらに３分間超音波洗浄を行なった後、インジウム半田にて無酸素銅製のバッキングプレートにボンディングした。ターゲットの表面粗さＲａはＲａ≦０．５μｍであり、表面は方向性のない研削面を備えていた。Ｒａは表面粗さ計で測定した。
【００７０】
（２）ターゲットの評価
得られたターゲット用焼結体の評価は下記の方法で行った。結果を表１に示す。
（ａ）比抵抗
抵抗率計（三菱化学(株)製、ロレスタ）を使用し四探針法（ＪＩＳ  Ｒ  １６３７）に基づき測定し、比抵抗を求めた。
【００７１】
（ｂ）Ｘ線回折測定（ＸＲＤ）
切削・研磨後のターゲット用焼結体を下記条件で直接測定した。
・装置：（株）リガク製Ｕｌｔｉｍａ−III
・Ｘ線：Ｃｕ−Ｋα線（波長１．５４０６Å、グラファイトモノクロメータにて単色化した。）
・２θ−θ反射法、連続スキャン（１．０°／分）
・サンプリング間隔：０．０２°
・スリット  ＤＳ、ＳＳ：２／３°、ＲＳ：０．６ｍｍ
化合物の結晶構造は、上記Ｘ線回折測定とＪＣＰＤＳカードにより求めた。
【００７２】
（ｃ）相対密度
原料粉の密度から計算した理論密度とアルキメデス法で測定した焼結体の密度から下記式によって算出した。
相対密度（％）＝（アルキメデス法で測定した密度）÷（理論密度）×１００
（ｄ）抗折強度
３点曲げ試験による。７８ＭＰａ以上のものをＡ、６８ＭＰａ以上７８ＭＰａ未満のものをＢ、６８ＭＰａ未満のものをＣの三段階で評価した。
【００７３】
（ｅ）平均結晶粒径
平均結晶粒径は、焼結体を樹脂に包埋し、その表面を粒径０．０５μｍのアルミナ粒子で研磨した後、Ｘ線マイクロアナライザー（ＥＰＭＡ）であるＪＸＡ−８６２１ＭＸ（日本電子社製）を用いて研磨面を５０００倍に拡大し、焼結体表面の３０μｍ×３０μｍ四方の枠内で観察される結晶粒子の最大径を測定し、この結晶粒子の最大径を平均結晶粒径とした。
実施例１の平均結晶粒径は３．９μｍであった。また、ＥＰＭＡによる各元素の面分析から求めたＧａ原子の凝集体の平均径は２μｍ以下であった。
【００７４】
（ｆ）ターゲットの組成
ＩＣＰ発光分析装置（島津製作所社製）で分析した。
ターゲットの評価結果を表１にまとめた。
なお、ＩｎＧａＯ３（ＺｎＯ）で表されるホモロガス結晶構造に帰属されるピーク面積が全体のピーク面積の９９％以上であった。Ｇａ2Ｏ3、ＺｎＧａ2Ｏ4、ＺｎＯ、Ｉｎ2Ｏ3、ＩｎＧａＯ3、Ｉｎ2Ｏ3（ＺｎＯ）3で表される化合物等ＩｎＧａＯ3（ＺｎＯ）以外の金属酸化物に帰属される結晶のピークは確認されなかった。Ｘ線回折で２θ＝６２．０〜６２．６度の間にピークは確認されなかった。
ピーク位置はＪＣＰＤＳカードＮｏ．３８−１１０４データよりも低角側にシフトしていた。
また、ＥＰＭＡによるＩｎ、Ｇａ、Ｚｎ、Ｏの組成の面分析マップで、各元素が均一に分散していた。
【００７５】
（３）成膜特性
得られたターゲットの成膜特性を以下のように評価した。結果を表１に示す。
（ａ）面内膜厚分布
得られたターゲットを用いて３７０×４７０ｍｍのガラス基板にスパッタリングにより成膜し、２０点の膜厚を測定し、膜厚分布を求めた。膜厚は、触針式表面形状測定器（Ｄｅｃｔａｋ（アルバック（株）社製））で測定した。下記式で計算した変動率が７％以下のものをＡ、７％超のものをＢと評価した。
変動率（％）＝（膜厚の最大値−膜厚の最小値）÷（膜厚の平均値）×１００
【００７６】
（ｂ）成膜速度の安定性（変動）
１０００時間連続放電（成膜）前後の成膜速度を比較した。
変動率が５％未満のものをＡ、５％以上１０％未満のものをＢ、１０％以上のものをＣとして評価した。
成膜速度（スパッタレート）は、触針式表面形状測定器（Ｄｅｃｔａｋ（アルバック（株）社製））で測定した膜厚を成膜時間で割ることで求めた。下記式の絶対値を成膜速度の変動率とした。
変動率＝（連続放電前の成膜速度−連続放電後の成膜速度）÷（連続放電前の成膜速度）×１００
【００７７】
（ｃ）酸素分圧感度
面内膜厚分布や成膜速度の安定性（変動）の結果等から判断した。
（ｄ）薄膜の組成
ＩＣＰ発光分析装置（島津製作所社製）で分析した。薄膜の組成比はターゲットとほぼ同一（原子比で差異が±１％以内）であった。
（ｅ）その他
１０００時間連続放電（成膜）後のターゲットを目視したが、ノジュールはほとんど見当たらず、またクラックも発生していなかった。
【００７８】
（４）薄膜トランジスタ（ＴＦＴ）の作製
完成したスパッタリングターゲットを用いて、図２のチャンネルストッパー型薄膜トランジスタ（逆スタガ型薄膜トランジスタ）を作製し、評価した。
基板１０は、ガラス基板（Ｃｏｒｎｉｎｇ  １７３７）を用いた。まず、基板１０上に電子ビーム蒸着法により、厚さ１０ｎｍのＭｏと厚さ８０ｎｍのＡｌと厚さ１０ｎｍのＭｏをこの順で積層した。フォトリソグラフィー法とリフトオフ法を用いて、積層膜をゲート電極２０に形成した。
【００７９】
ゲート電極２０及び基板１０上に、厚さ２００ｎｍのＳｉＯ２膜をＴＥＯＳ−ＣＶＤ法により成膜し、ゲート絶縁層３０を形成した。
続いて、ＲＦスパッタ法により、（１）で作製したターゲットを使用して厚さ５０ｎｍの半導体膜４０（チャネル層）を形成した。その後、大気中３００℃で６０分間熱処理した。
【００８０】
半導体膜４０の上に、スパッタ法によりエッチングストッパー層６０（保護膜）としてＳｉＯ２膜を堆積した。
【００８１】
本実施例では、投入ＲＦパワーは１００Ｗとした。成膜時の雰囲気は、全圧０．４Ｐａであり、その際のガス流量比はＡｒ：Ｏ２＝９７：３とした。また、基板温度は５０℃である。堆積させた酸化物半導体膜４０と保護膜６０は、フォトリソグラフィー法及びエッチング法により、適当な大きさに加工した。
【００８２】
エッチングストッパー層６０の形成後に、厚さ５ｎｍのＭｏと厚さ５０ｎｍのＡｌと厚さ５ｎｍのＭｏをこの順で積層し、フォトリソグラフィー法とドライエッチングにより、ソース電極５０及びドレイン電極５２を形成した。
その後、大気中３００℃で６０分間熱処理し、チャネル長が２０μｍで、チャネル幅が２０μｍのトランジスタを作製した。
【００８３】
（５）ＴＦＴの評価
薄膜トランジスタの評価を以下のように行った。結果を表１に示す。
（ａ）移動度（電界効果移動度（μ））、Ｓ値及び駆動状態
半導体パラメーターアナライザー（ケースレー４２００）を用い、室温、遮光環境下で測定した。
なお、駆動状態はＶｔｈが正のものをノーマリーオフ、負のものをノーマリーオンとした。
（ｂ）ＴＦＴ特性の安定性（変動）
１０００時間連続放電（成膜）前後にＴＦＴを作製し、ＴＦＴ特性の変動を評価した。閾値電圧（Ｖｔｈ）の変動が１Ｖ未満のものをＡ、１Ｖ以上のものをＢで評価した。
【００８４】
実施例２〜１３
表１の組成・条件とした以外は実施例１と同様に作製・評価した。結果を表１，２に示す。
図３に実施例３で得られた焼結体のＸ線回折測定結果を示す。なお、Ｘ線回折から求めた格子定数は、ａ＝３．３３０Å、ｃ＝２６．５０６Åであった。
【００８５】
実施例２〜１３とも、ＩｎＧａＯ３（ＺｎＯ）で表されるホモロガス結晶構造に帰属されるピーク面積が全体のピーク面積の９９％以上であった。Ｇａ2Ｏ3、ＺｎＧａ2Ｏ4、ＺｎＯ、Ｉｎ2Ｏ3、ＩｎＧａＯ3、Ｉｎ2Ｏ3（ＺｎＯ）3で表される化合物に帰属される結晶のピークは確認されなかった。Ｘ線回折で２θ＝６２．０〜６２．６度の間にピークは確認されなかった。
また、実施例２〜１３のスパッタリングで作製した薄膜の組成比はターゲットとほぼ同一（原子比で差異が±１％以内）であった。
【００８６】
比較例１〜４
表１の組成・条件とした以外は実施例１と同様に作製・評価した。結果を表３に示す。
なお、比較例２〜４では、Ｘ線回折で２θ＝６２〜６３度の間にＩｎＧａＯ3（ＺｎＯ）の最大ピーク（通常、２θ＝３０．８度付近）のピーク強度の３％超の高さのピークが確認された。
【００８７】
【表１】
0005596963.tif 000002
【００８８】
【表２】
0005596963.tif 000003
【００８９】
【表３】
0005596963.tif 000004
【産業上の利用可能性】
【００９０】
本発明のスパッタリングターゲットは薄膜トランジスタ等の製造に使用できる。また、本発明の薄膜トランジスタは集積回路等に使用できる。
【符号の説明】
【００９１】
１    チャンネルストッパー型ＴＦＴ
１０  基板
２０  ゲート電極
３０  ゲート絶縁膜
４０  半導体層（チャンネル層）
５０  ソース電極
５２  ドレイン電極
６０  エッチングストッパー層（保護層）
【図１】
0005596963.tif 000005
【図２】
0005596963.tif 000006
【図３】
0005596963.tif 000007